(57)【要約】【課題】顔料が微分散されているとともに、粘度や顔料の粒子径が変動しにくく、保存安定性に優れており、粒子径が適切に制御された乳化重合トナーを顔料の歩留まりを向上させつつ調製することが可能な水性顔料分散液を提供する。【解決手段】顔料、分散剤、及び水性媒体を含有する、乳化重合トナー用の水性顔料分散液である。分散剤が、特定のポリエチレングリコール鎖などの片末端に（メタ）アクリロイルオキシ基などを含む基が結合したモノマー（Ａ）に由来する構成単位（Ａ）と、カルボキシ基などを有するモノマー（Ｂ）に由来する構成単位（Ｂ）とを含むポリマーであり、ポリマーの、ゲルパーミエーションクロマトグラフィーにより測定されるポリスチレン換算の数平均分子量が、４，０００〜１５，０００であり、ポリマーは、実質的にイオン化されていない状態で含有されており、ｐＨが３．０〜８．４である。【選択図】なし【特許請求の範囲】
【請求項１】
顔料、前記顔料を分散させる分散剤、及び水を含む水性媒体を含有する水性顔料分散液であって、
前記分散剤が、下記（ｉ）〜（ｉｉｉ）のいずれかの分子鎖の片末端に（メタ）アクリロイルオキシ基又は（メタ）アクリロイルアミノ基を含む基が結合したモノマー（Ａ）に由来する構成単位（Ａ）と、カルボキシ基又はアミノ基を有するモノマー（Ｂ）に由来する構成単位（Ｂ）と、を含むポリマーであり、
前記ポリマー中、前記モノマー（Ａ）に由来するオキシエチレン単位の含有量が、前記ポリマー全質量を基準として、５０〜９０質量％であり、
前記ポリマーの、ゲルパーミエーションクロマトグラフィーにより測定されるポリスチレン換算の数平均分子量が、４，０００〜１５，０００であり、
前記ポリマーは、実質的にイオン化されていない状態で含有されており、
ｐＨが３．０〜８．４である水性顔料分散液。
（ｉ）オキシエチレン単位の平均繰り返し数ｎが４〜２０であるポリエチレングリコール鎖
（ｉｉ）オキシエチレン単位の平均繰り返し数ｎが４〜２０であるポリエチレングリコールモノアルキル（炭素数１〜１８）エーテル鎖
（ｉｉｉ）オキシエチレンオキシプロピレン単位の平均繰り返し数ｎが２０〜５０であるとともに、オキシエチレン単位の含有量が７０〜９２質量％である、下記一般式（１）で表される分子鎖
Ｒ−（ＯＥｔ）ｘ−（ＯＰｒ）ｙ−Ａ    ・・・（１）
（前記一般式（１）中、Ｒは炭素数１〜１８のアルキル基を示し、ＡはＯＨ又はＮＨ２を示し、Ｅｔはエチレン基を示し、Ｐｒはプロピレン基を示し、ｘ＋ｙ＝ｎである）
【請求項２】
乳化重合トナー用の顔料分散液である請求項１に記載の水性顔料分散液。
【請求項３】
前記ポリマーが、（１）ランダムコポリマー、又は（２）前記構成単位（Ａ）を含むポリマーブロックＡと、前記構成単位（Ｂ）を含むポリマーブロックＢとを有する、（２−１）Ａ−Ｂブロックコポリマー、（２−２）Ａ−Ｂ−Ａブロックコポリマー、若しくは（２−３）前記ポリマーブロックＢを主鎖として前記ポリマーブロックＡがグラフトしたグラフトコポリマーである請求項１又は２に記載の水性顔料分散液。
【請求項４】
前記モノマー（Ｂ）が、（メタ）アクリル酸、又はビニルピリジン、ビニルイミダゾール、及び（メタ）アクリル酸ジメチルアミノエチルからなる群より選択される少なくとも一種であり、
前記ポリマー中、前記構成単位（Ｂ）の含有量が、前記ポリマーの全質量を基準として、３〜１５質量％である請求項１〜３のいずれか一項に記載の水性顔料分散液。
【請求項５】
前記顔料が、ピグメントエロー１８５を含む黄色系顔料であり、
前記モノマー（Ｂ）が、アミノ基を有するモノマーである請求項１〜４のいずれか一項に記載の水性顔料分散液。
【請求項６】
光散乱法により測定される前記顔料の数平均粒子径が、８０〜３００ｎｍである請求項１〜５のいずれか一項に記載の水性顔料分散液。
【請求項７】
前記顔料の含有量が１０〜４０質量％であり、
前記分散剤の含有量が、前記顔料の含有量を基準として、５〜６０質量％である請求項１〜６のいずれか一項に記載の水性顔料分散液。
【請求項８】
前記顔料が、ピグメントエロー１８５であり、
前記顔料の含有量が、２０〜４０質量％である請求項１〜７のいずれか一項に記載の水性顔料分散液。
【発明の詳細な説明】
【技術分野】
【０００１】
本発明は、水性顔料分散液、特に、乳化重合トナー用の水性顔料分散液に関する。さらに詳しくは、乳化重合トナー製造時の顔料の歩留まりや粒径制御に優れる、乳化重合トナーを製造する際の材料等として有用な水性顔料分散液に関する。
【背景技術】
【０００２】
電子写真法コピー機やプリンタ用のトナーとして、従来、バインダー樹脂及び顔料を混合し、必要に応じて荷電制御剤、磁性体、ワックス成分、及びその他の材料をさらに混合し、溶融混練した後に粉砕及び分級して得られる粉砕トナーが用いられてきた。そして、近年、トナー粒子の微細化や粒径制御により高画質化を図るため、重合トナーが提案されている。重合トナーは、乳化重合トナーと懸濁重合トナーに大別される。このうち、乳化重合トナーは、乳化重合により得られるバインダー樹脂の乳化物（エマルジョン）に顔料の水分散体（水性顔料分散液）及びその他の成分を加えた後、所望の粒径に凝集定着させることで調製される（特許文献１〜３）。
【先行技術文献】
【特許文献】
【０００３】
【特許文献１】特開平１１−１４３１２５号公報
【特許文献２】特開２００１−５２１８号公報
【特許文献３】特開２００１−３２４８３４号公報
【発明の概要】
【発明が解決しようとする課題】
【０００４】
特許文献１〜３で提案された方法では、顔料の水分散体中に顔料を分散させる分散剤として、ドデシル硫酸ナトリウム、ドデシルベンゼンスルホン酸ナトリウム、ポリオキシエチレンノニルフェニルエーテルなどの界面活性剤が用いられている。しかし、このような顔料の水分散体を用いて乳化重合トナーを調製すると、トナー粒子を凝集定着させる過程で顔料が凝集しにくく、顔料の歩留まりが低下しやすいといった課題があった。また、生成するトナー粒子の粒径制御が困難であるといった課題もあった。
【０００５】
ところで、トナーは、通常、エロー色、マゼンタ色、シアン色、及びブラック色の４色が基本色として用いられている。そのうち、エロー色を呈する顔料としては、ピグメントエロー７４などのアゾ顔料が一般的に用いられている。しかし、環境への影響を考慮し、非アゾ顔料をエロー色顔料（黄色顔料）として用いることが必要とされる傾向にある。なかでも、耐候性、発色性、及び色相の面から、イソインドリン系顔料であるピグメントエロー１８５を用いることが検討されている。しかし、ピグメントエロー１８５は親水性が高いとともに、耐アルカリ性に乏しいため、高濃度の水性顔料分散液を調製することが困難である。さらに、ピグメントエロー１８５は分散安定性が低いといった課題もある。
【０００６】
本発明は、このような従来技術の有する問題点に鑑みてなされたものであり、その課題とするところは、顔料が微分散されているとともに、粘度や顔料の粒子径が変動しにくく、保存安定性に優れており、粒子径が適切に制御された乳化重合トナーを顔料の歩留まりを向上させつつ調製することが可能な水性顔料分散液を提供することにある。
【課題を解決するための手段】
【０００７】
すなわち、本発明によれば、以下に示す水性顔料分散液が提供される。
［１］顔料、前記顔料を分散させる分散剤、及び水を含む水性媒体を含有する水性顔料分散液であって、前記分散剤が、下記（ｉ）〜（ｉｉｉ）のいずれかの分子鎖の片末端に（メタ）アクリロイルオキシ基又は（メタ）アクリロイルアミノ基を含む基が結合したモノマー（Ａ）に由来する構成単位（Ａ）と、カルボキシ基又はアミノ基を有するモノマー（Ｂ）に由来する構成単位（Ｂ）と、を含むポリマーであり、前記ポリマー中、前記モノマー（Ａ）に由来するオキシエチレン単位の含有量が、前記ポリマー全質量を基準として、５０〜９０質量％であり、前記ポリマーの、ゲルパーミエーションクロマトグラフィーにより測定されるポリスチレン換算の数平均分子量が、４，０００〜１５，０００であり、前記ポリマーは、実質的にイオン化されていない状態で含有されており、ｐＨが３．０〜８．４である水性顔料分散液。
（ｉ）オキシエチレン単位の平均繰り返し数ｎが４〜２０であるポリエチレングリコール鎖
（ｉｉ）オキシエチレン単位の平均繰り返し数ｎが４〜２０であるポリエチレングリコールモノアルキル（炭素数１〜１８）エーテル鎖
（ｉｉｉ）オキシエチレンオキシプロピレン単位の平均繰り返し数ｎが２０〜５０であるとともに、オキシエチレン単位の含有量が７０〜９２質量％である、下記一般式（１）で表される分子鎖
Ｒ−（ＯＥｔ）ｘ−（ＯＰｒ）ｙ−Ａ    ・・・（１）
（前記一般式（１）中、Ｒは炭素数１〜１８のアルキル基を示し、ＡはＯＨ又はＮＨ２を示し、Ｅｔはエチレン基を示し、Ｐｒはプロピレン基を示し、ｘ＋ｙ＝ｎである）
【０００８】
［２］乳化重合トナー用の顔料分散液である前記［１］に記載の水性顔料分散液。
［３］前記ポリマーが、（１）ランダムコポリマー、又は（２）前記構成単位（Ａ）を含むポリマーブロックＡと、前記構成単位（Ｂ）を含むポリマーブロックＢとを有する、（２−１）Ａ−Ｂブロックコポリマー、（２−２）Ａ−Ｂ−Ａブロックコポリマー、若しくは（２−３）前記ポリマーブロックＢを主鎖として前記ポリマーブロックＡがグラフトしたグラフトコポリマーである前記［１］又は［２］に記載の水性顔料分散液。
［４］前記モノマー（Ｂ）が、（メタ）アクリル酸、又はビニルピリジン、ビニルイミダゾール、及び（メタ）アクリル酸ジメチルアミノエチルからなる群より選択される少なくとも一種であり、前記ポリマー中、前記構成単位（Ｂ）の含有量が、前記ポリマーの全質量を基準として、３〜１５質量％である前記［１］〜［３］のいずれかに記載の水性顔料分散液。
［５］前記顔料が、ピグメントエロー１８５を含む黄色系顔料であり、前記モノマー（Ｂ）が、アミノ基を有するモノマーである前記［１］〜［４］のいずれかに記載の水性顔料分散液。
［６］光散乱法により測定される前記顔料の数平均粒子径が、８０〜３００ｎｍである前記［１］〜［５］のいずれかに記載の水性顔料分散液。
［７］前記顔料の含有量が１０〜４０質量％であり、前記分散剤の含有量が、前記顔料の含有量を基準として、５〜６０質量％である前記［１］〜［６］のいずれかに記載の水性顔料分散液。
［８］前記顔料が、ピグメントエロー１８５であり、前記顔料の含有量が、２０〜４０質量％である前記［１］〜［７］のいずれかに記載の水性顔料分散液。
【発明の効果】
【０００９】
本発明によれば、顔料が微分散されているとともに、粘度や顔料の粒子径が変動しにくく、保存安定性に優れており、粒子径が適切に制御された乳化重合トナーを顔料の歩留まりを向上させつつ調製することが可能な水性顔料分散液を提供することができる。
【発明を実施するための形態】
【００１０】
＜水性顔料分散液＞
以下、本発明の実施の形態について説明するが、本発明は以下の実施の形態に限定されるものではない。本発明の水性顔料分散液は、乳化重合トナーを製造する際の原材料の一つとして有用な水性顔料分散液である。乳化重合トナーは、乳化重合を利用する従来公知のトナーの製造方法によって製造することができる。具体的には、ノニオン性活性剤を用いて調製したエマルジョンを、そのノニオン性界面活性剤の曇点以上に昇温し、ノニオン性活性剤を水不溶化してエマルジョン粒子を凝集させ、トナー粒子を得る方法などがある。その他、塩を添加してトナー粒子を析出させる方法；酸や塩基を添加してトナー粒子を析出させる方法；貧溶剤を添加してトナー粒子を析出させる方法；などがある。なかでも、本発明の水性顔料分散液は、曇点を利用する方法や塩を添加する方法によって乳化重合トナーを製造する際の原材料の一つとして好適である。すなわち、本発明の水性顔料分散液に用いる、顔料を分散させるための分散剤は、顔料を高濃度に安定して微分散させることができるとともに、乳化重合トナーの製造方法に適するように設計されている。
【００１１】
すなわち、本発明の顔料分散剤は、顔料、顔料を分散させる分散剤、及び水を含む水性媒体を含有する水性顔料分散液である。分散剤は、モノマー（Ａ）に由来する構成単位（Ａ）と、モノマー（Ｂ）に由来する構成単位（Ｂ）と、を含むポリマーである。モノマー（Ａ）は、下記（ｉ）〜（ｉｉｉ）のいずれかの分子鎖の片末端に（メタ）アクリロイルオキシ基又は（メタ）アクリロイルアミノ基を含む基が結合したモノマーである。また、モノマー（Ｂ）は、カルボキシ基又はアミノ基を有するモノマーである。
（ｉ）オキシエチレン単位の平均繰り返し数ｎが４〜２０であるポリエチレングリコール鎖
（ｉｉ）オキシエチレン単位の平均繰り返し数ｎが４〜２０であるポリエチレングリコールモノアルキル（炭素数１〜１８）エーテル鎖
（ｉｉｉ）オキシエチレンオキシプロピレン単位の平均繰り返し数ｎが２０〜５０であるとともに、オキシエチレン単位の含有量が７０〜９２質量％である、下記一般式（１）で表される分子鎖
Ｒ−（ＯＥｔ）ｘ−（ＯＰｒ）ｙ−Ａ    ・・・（１）
（前記一般式（１）中、Ｒは炭素数１〜１８のアルキル基を示し、ＡはＯＨ又はＮＨ２を示し、Ｅｔはエチレン基を示し、Ｐｒはプロピレン基を示し、ｘ＋ｙ＝ｎである）
【００１２】
分散剤として用いるポリマー中、モノマー（Ａ）に由来するオキシエチレン単位の含有量は、ポリマー全質量を基準として、５０〜９０質量％であり、ポリマーの、ゲルパーミエーションクロマトグラフィー（ＧＰＣ）により測定されるポリスチレン換算の数平均分子量は、４，０００〜１５，０００である。また、ポリマーは、実質的にイオン化されていない状態で水性顔料分散液に含有されている。そして、水性顔料分散液の２５℃におけるｐＨは、３．０〜８．４である。以下、本発明の水性顔料分散液の詳細について説明する。
【００１３】
（モノマー（Ａ））
顔料を分散させるための分散剤は、モノマー（Ａ）に由来する構成単位（Ａ）を含むポリマーである。モノマー（Ａ）は、前述の（ｉ）〜（ｉｉｉ）のいずれかの分子鎖の片末端に（メタ）アクリロイルオキシ基又は（メタ）アクリロイルアミノ基を含む基が結合したモノマーである。そして、ポリマー中、モノマー（Ａ）に由来するオキシエチレン単位の含有量が、ポリマー全質量を基準として、５０〜９０質量％である。このようなポリマーを、顔料を分散させるための分散剤として用いた本発明の水性顔料分散液は、乳化重合トナーを製造する際に原材料として用いる水性顔料分散液として好適である。なかでも、本発明の水性顔料分散液は、曇点を利用する前述の方法によって乳化重合トナーを製造する際に原材料として用いる顔料分散液として特に好適である。
【００１４】
分散剤として用いるポリマーは、オキシエチレン単位やオキシプロピレン単位などのオキシアルキレン単位（アルキレングリコール鎖）を含むために親水性が高く、水に溶解させることができる。また、アルキレングリコール鎖は、通常、オキシエチレン単位の量（平均繰り返し数ｎ）と分子量に応じて定まる特定の温度で水素結合がはずれ、水に不溶となる。そして、水素結合が外れて水に不溶となる上記の特定の温度が曇点であり、分散剤として用いるポリマーは曇点を有する。曇点は、好ましくは５０〜９０℃である。すなわち、本発明の水性顔料分散液に分散剤として用いるポリマーは、所定の曇点を有するように、アルキレングリコール鎖の種類、分子量、組成、及びオキシエチレン単位の含有量などが制御されている。
【００１５】
（ｉ）及び（ｉｉ）のグリコール鎖などの分子鎖の具体例としては、平均分子量が約１６０〜１，０００である、ポリエチレングリコール鎖、ポリエチレングリコールモノメチルエーテル鎖、ポリエチレングリコールモノブチルエーテル鎖、ポリエチレングリコールモノドデシルエーテル鎖、ポリエチレングリコールモノオクタデシルエーテル鎖、ポリエチレングリコールモノオレイルエーテルなどを挙げることができる。
【００１６】
前記一般式（１）で表される（ｉｉｉ）の分子鎖は、その平均分子量が、好ましくは約１，０００〜２，０００であり、オキシエチレン単位：オキシプロピレン単位（モル比）が、好ましくは１：１〜１１：１である。また、前記一般式（１）中の「ＯＥｔ」（オキシエチレン単位）と「ＯＰｒ」（オキシプロピレン単位）の配列は、ランダムであってもブロックであってもよい。なお、一般式（１）中、Ｒで表される炭素数１〜１８のアルキル基の具体例としては、メチル基、プロピル基、ブチル基、ドデシル基、及びオクタデシル基などを挙げることができる。
【００１７】
ポリマー中、モノマー（Ａ）に由来するオキシエチレン単位の含有量は、ポリマー全質量を基準として、５０〜９０質量％であり、好ましくは５０〜７０質量％である。オキシエチレン単位の含有量が少なすぎると、ポリマーが水不溶性となって分散剤として機能しなくなる。一方、オキシエチレン単位の含有量が多すぎると、ポリマーの水溶解性が高くなりすぎてしまって曇点が現れず、乳化重合トナーの製造に用いることが困難になる。
【００１８】
（ｉ）〜（ｉｉｉ）の分子鎖のなかでも、（ｉｉｉ）の分子鎖が、分子量が大きく、立体障害によって顔料の凝集を抑制する効果がより高いため、水性顔料分散液の保存安定性がさらに向上するために好ましい。これらの分子鎖中のオキシエチレン単位の含有量や、オキシアルキレン単位の平均繰り返し数ｎなどは、例えば、１Ｈ−ＮＭＲのプロトン比から算出することもできる。
【００１９】
モノマー（Ａ）は、（ｉ）〜（ｉｉｉ）のいずれかの分子鎖の片末端に、（メタ）アクリロイルオキシ基又は（メタ）アクリロイルアミノ基を含む基（重合性基）が結合したモノマーである。分子鎖の片末端に結合した重合性基が、ビニル基やアリル基であると、重合が不十分になって残存しやすくなる。重合性基としては、メタクリロイルオキシ基、メタクリロイルアミノ基が好ましい。
【００２０】
分子鎖と、（メタ）アクリロイルオキシ基や（メタ）アクリロイルアミノ基とは、直接結合していてもよいが、他の有機基を介在した状態で結合していてもよい。例えば、分子鎖末端の水酸基（ＯＨ基）又はアミノ基（ＮＨ２基）に（メタ）アクリロイルオキシエチルイソシアネートを反応させて、ウレタン結合や尿素結合を介在させてもよい。また、分子鎖末端のアミノ基（ＮＨ２基）にメタクリル酸グリシジルを開環反応させて、水酸基とアミノ基を形成してもよい。
【００２１】
（モノマー（Ｂ））
分散剤として用いるポリマーは、モノマー（Ｂ）に由来する構成単位（Ｂ）を含む。モノマー（Ｂ）は、カルボキシ基又はアミノ基を有するモノマーである。モノマー（Ｂ）を用いることで、分散剤として用いるポリマーの分子骨格中に、酸基であるカルボキシ基、又は塩基性基であるアミノ基を導入することができる。
【００２２】
カルボキシ基又はアミノ基が導入されたポリマーは、これらの基が顔料と水素結合又はイオン結合するので、顔料の表面に吸着しやすい。このため、カルボキシ基又はアミノ基が導入されたポリマーを分散剤として用いることで、水性顔料分散液の微分散性及び保存安定性を向上させることができる。カルボキシ基とアミノ基は、顔料の表面の性質（酸性、塩基性）によって使い分けることが好ましい。その表面が酸性である顔料を分散させる場合には、アミノ基を有するモノマー（Ｂ）に由来する構成単位（Ｂ）を含む塩基性のポリマーを分散剤として用いることが好ましい。一方、その表面が塩基性である顔料を分散させる場合には、カルボキシ基を有するモノマー（Ｂ）に由来する構成単位（Ｂ）を含む酸性のポリマーを分散剤として用いることが好ましい。
【００２３】
ポリマーに導入したカルボキシ基やアミノ基は、中和してイオン化しないことが好ましい。すなわち、分散剤として用いるポリマーは、実質的にイオン化されていない状態で水性顔料分散液中に含有されている。カルボキシ基やアミノ基が中和されて水解離性となっていると、分散剤として機能させるポリマーが水に溶解してしまい、曇点以上に昇温してもトナー粒子が析出しにくくなる。なお、カルボキシ基とアミノ基の両方をポリマーに導入してしまうと、いずれかがイオン化してしまうので好ましくない。また、カルボキシ基に代えて、スルホン酸基やリン酸基などの酸性基をポリマーに導入すると、これらの酸性基は中和しなくても親水性が高く、ポリマーが水に溶解してしまう場合がある。このため、モノマー（Ｂ）の酸性基はカルボキシ基が好ましい。
【００２４】
モノマー（Ｂ）のうち、カルボキシ基を有するモノマーとしては、（メタ）アクリル酸；（メタ）アクリル酸２−ヒドロキシエチルなどのヒドロキシ基を含有する（メタ）アクリレートにコハク酸、マレイン酸、フタル酸、トリメリツト酸などの多塩基酸を反応させて得られる酸基含有メタクリレート；（メタ）アクリル酸グリシジルなどのエポキシ基含有メタクリレートに多塩基酸を反応させて得られる酸基含有メタクリレート；などを挙げることができる。なかでも、エステル結合を有さず、水性の顔料分散液中で加水分解しにくいことから、（メタ）アクリル酸が好ましい。
【００２５】
モノマー（Ｂ）のうち、アミノ基を有するモノマーとしては、２−ビニルピリジン、４−ビニルピリジン、ビニルイミダゾール、（メタ）アクリル酸ジメチルアミノエチル、（メタ）アクリル酸ジエチルアミノエチル、（メタ）アクリル酸ｔ−ブチルアミノエチル、（メタ）アクリル酸グリシジルにアンモニアやジメチルアミンなどを反応させて得られるアミノ基含有モノマー、（メタ）アクリロイロキシエチルイソシアネートに１級又は２級のアミノ基と３級のアミノ基を有する化合物を反応させて得られるモノマーなどを挙げることができる。水性顔料分散液のｐＨは、３．０〜８．４（酸性から弱アルカリ性の範囲内）である。アミノ基の塩基性が強すぎると、得られる水性顔料分散液のｐＨが上記の範囲から外れやすくなる。このため、モノマー（Ｂ）としては、弱塩基性のアミノ基を有する、ビニルピリジン、ビニルイミダゾール、及び（メタ）アクリル酸ジメチルアミノエチルからなる群より選択される少なくとも一種が好ましい。
【００２６】
ポリマー中、ポリマー（Ｂ）に由来する構成単位（Ｂ）の含有量は、ポリマーの全質量を基準として、３〜１５質量％であることが好ましく、５〜１０質量％であることがさらに好ましい。ポリマー中の構成単位（Ｂ）の含有量が３質量％未満であると、顔料の表面に対するポリマーの吸着力が低下しやすく、顔料の分散安定性がやや損なわれる場合がある。一方、ポリマー中の構成単位（Ｂ）の含有量が１５質量％超であると、ポリマーの親水性が高まりやすく、曇点以上に昇温しても析出しにくくなることがある。また、ポリマー中の構成単位（Ｂ）の含有量が多すぎると、水性顔料分散液のｐＨが過剰に高くなりやすい。
【００２７】
（モノマー（Ｃ））
分散剤として用いるポリマーは、必要に応じて、モノマー（Ａ）及びモノマー（Ｂ）以外のモノマーであるモノマー（Ｃ）に由来する構成単位（Ｃ）をさらに含んでいてもよい。モノマー（Ｃ）は、酸性基、塩基性基、及びイソシアネート基やエポキシ基などの反応性基を示さないモノマーであることが好ましい。モノマー（Ｃ）としては、スチレン、ビニルトルエン、酢酸ビニル、ビニルピロリドン、塩化ビニルなどのビニル系モノマー；（メタ）アクリル酸メチル、（メタ）アクリル酸ラウリルなどの（メタ）アクリレート；（メタ）アクリルアミド、ジメチル（メタ）アクリルアミドなどのアミド系モノマー；（メタ）アクリロニトリルなどを挙げることができる。
【００２８】
（ポリマーの構造及び物性）
ポリマーは、（１）ランダムコポリマーと（２）ブロックコポリマーのいずれであってもよい。但し、それぞれのモノマーに由来する構成単位を主体とするポリマーブロックが連結し、水への溶解性部分と、顔料への吸着部分とに機能を分担したポリマー構造を有することが好ましい。すなわち、分散剤として用いるポリマーは、構成単位（Ａ）を含むポリマーブロックＡと、構成単位（Ｂ）を含むポリマーブロックＢとを有するブロックコポリマーであることが好ましい。さらに、ポリマーは、（２−１）Ａ−Ｂブロックコポリマー；（２−２）Ａ−Ｂ−Ａブロックコポリマー；又は（２−３）ポリマーブロックＢを主鎖としてポリマーブロックＡがグラフトしたグラフトコポリマー；であることが好ましい。上記（２−１）〜（２−３）のいずれかの構造を有するポリマーは、ブロックごとに機能が分離している、このため、例えば、ポリマーブロックＢが顔料の表面に強く吸着し、ポリマーブロックＡが水性媒体に溶解することで、立体障害によって顔料粒子の凝集をより抑制しながら、分散安定性をさらに向上させることができる。
【００２９】
ポリマーの、ゲルパーミエーションクロマトグラフィー（ＧＰＣ）により測定されるポリスチレン換算の数平均分子量（Ｍｎ）は、４，０００〜１５，０００であり、好ましくは４，５００〜１４，０００、さらに好ましくは５，０００〜１３，０００である。ポリマーのＭｎが４，０００未満であると、水性顔料分散液の分散安定性を向上させる効果がやや低下することがある。一方、ポリマーのＭｎが１５，０００超であると、水性顔料分散液の粘度が過度に高まることがある。
【００３０】
ポリマーの分子量は、ある程度揃っていることが好ましい。具体的には、ポリマーのＰＤＩ（分子量分布＝重量平均分子量（Ｍｗ）／数平均分子量（Ｍｎ））は、２．５以下であることが好ましい。
【００３１】
（ポリマーの製造方法）
分散剤として用いるポリマーは、ラジカル重合方法やイオン重合方法などの従来公知の重合方法によって製造することができる。なかでも、ラジカル重合方法によって製造することが、工程が簡易であるために好ましい。ランダム共重合の場合、モノマーとラジカル発生剤を加熱撹拌し、好ましくは溶媒中で重合する。Ａ−ＢブロックコポリマーやＡ−Ｂ−Ａブロックコポリマーは、構造を厳密に制御可能であることから、リビングラジカル重合方法によって製造することが好ましい。リビングラジカル重合方法としては、例えば、ニトロキサイドを使用する方法、原子移動ラジカル重合方法、可逆的付加開裂型連鎖移動重合方法、有機テルルなどを開始基として使用するＴＥＲＰ法などを挙げることができる。なかでも、ヨウ化物を開始化合物として用いるとともに、有機化合物を触媒として用いる可逆的移動触媒重合方法が、有機金属や特殊な化合物を必要としない方法であるために好ましい。
【００３２】
可逆的移動触媒重合方法では、ビニル基、アクリル基、メタクリル基などのラジカル重合性基を用いることができる。なかでも、メタクリル基を用いることで、比較的温和な条件下で構造を制御することができるために好ましい。すなわち、その片末端にメタクリロイルオキシ基又はメタクリロイルアミノ基を含む基が結合したモノマー（Ａ）を用いることが好ましい。
【００３３】
ポリマーブロックＢを主鎖としてポリマーブロックＡがグラフトしたグラフトコポリマーは、例えば、その末端にラジカル重合性基を有するポリマーブロックＡ（マクロモノマー）を予め用意しておき、このマクロモノマーとモノマー（Ｂ）を共重合させて製造することができる。マクロモノマーは、例えば、水酸基やカルボキシ基を有する連鎖移動剤を使用して末端にこれらの官能基を導入した後、その官能基に（メタ）アクリル酸グリシジルや（メタ）アクリロイロキシエチルイソシアネートなどを反応させて製造することができる。また、ブロモメチルアクリル酸エチルなどの連鎖移動剤を用いることもできる。
【００３４】
ポリマーを溶液状態で取り出すことができる溶液重合によってポリマーを製造することが好ましい。溶液重合の際に用いる溶媒としては、水溶性有機溶媒が好ましい。水溶性有機溶媒を用いて溶液重合すると、重合完了後に後処理しなくても、そのまま水性顔料分散液を製造するための材料として用いることができる。水溶性有機溶媒としては、エタノール、イソプロパノールなどのアルコール系溶媒；テトラヒドロフランなどのエーテル系溶媒；プロピレングリコールモノメチルエーテル、ジエチレングリコールモノブチルエーテル、トリエチレングリコールモノブチルエーテル、トリプロピレングリコールモノメチルエーテルなどのグリコール系溶媒；Ｎ−メチルピロリドン、３−メトキシ−Ｎ，Ｎ−ジメチルプロピオンアミド、３−ブトキシ−Ｎ，Ｎ−ジメチルプロピオンアミドなどのアミド系溶媒；ジメチルスルホキシドなどの硫黄系溶媒；テトラメチル尿素、ジメチルイミダゾリジノンなどの尿素系溶媒；などを用いることができる。なかでも、顔料に対する濡れ性を高めて分散を進行させることができるために、グリコール系溶媒が好ましい。溶液重合後、溶媒を除去する又は貧溶剤に析出させるなどしてポリマーを単離して用いることもできる。
【００３５】
（顔料）
顔料としては、従来公知の黄色、赤色、青色、緑色、紫、黒色などの顔料を用いることができる。顔料としては、ピグメントエロー１４、１７、７４、８３、９３、１３９、１５０、１５５、１８０、１８５；ピグメントレッド５、４８：２、４８：３、５７：１、１１３、１２２、１４６、１４７、１５０、１８４、２０２、２３８、２４５、２５４、２５５、２６９、２８２；ピグメントブルー１５、１５：３、１５：４、１５：６、６０；ピグメントバイオレット１９；ピグメントブラック７などを挙げることができる。これらの顔料は、１種単独で又は２種以上を組み合わせて用いることができる。さらに、これらの顔料を顔料処理剤や顔料誘導体で処理した表面処理顔料などを用いることもできる。上記の顔料のなかでも、色相、彩度、及び価格などの観点から、ピグメントレッド１２２、ピグメントバイオレット１９、ピグメントエロー７４、１８５、ピグメントブルー１５：３、及びピグメントブラック７が好ましい。
【００３６】
ピグメントエロー７４が黄色顔料として汎用されている。一方、耐光性や環境への影響などを考慮すると、ピグメントエロー７４の代替品として、下記式（１）で表されるピグメントエロー１８５を用いることが好ましい。なお、ピグメントエロー１８５は、アルカリ条件下で溶解してオレンジ色に変色するなど、耐アルカリ性が低い顔料である。さらに、ピグメントエロー１８５は表面が親水性であるため、従来、分散剤を用いた疎水性相互作用によって水性媒体中に分散させることが困難な顔料の一種であった。しかし、前述の所定のポリマーを分散剤として用いることで、ピグメントエロー１８５を高濃度に用いた場合であっても良好な状態に微分散させることができるとともに、保存安定性にも優れた水性顔料分散液とすることができる。
【００３７】
2020158745.tif 000002
【００３８】
ピグメントエロー１８５を顔料として用いる場合、アミノ基を有するモノマー（Ｂ）に由来する構成単位（Ｂ）を含むポリマーを分散剤として用いることが、顔料の分散性及び分散液の保存安定性を高めることができるために好ましい。ピグメントエロー１８５は、その分子構造中のバルビツール酸に類似する骨格が塩基によって分解して中和塩を形成することで溶解するため、耐アルカリ性が低いと考えられる。これに対して、アミノ基を有するモノマー（Ｂ）に由来する構成単位（Ｂ）を含むポリマーを分散剤として用いると、ポリマー中のアミノ基がピグメントエロー１８５とイオン中和塩構造を形成し、ピグメントエロー１８５の骨格が導入されたポリマーがピグメントエロー１８５に吸着して分散性が向上すると考えられる。
【００３９】
水性顔料分散液中の顔料の含有量は、１０〜４０質量％であることが好ましく、１５〜３５質量％であることがさらに好ましい。顔料の含有量が４０質量％超であると、水性顔料分散液の粘度が上昇して流動性が低下しやすくなる。このため、水性顔料分散液の製造がやや困難となるとともに、乳化重合トナーを製造する際に取り扱いにくくなる場合がある。一方、顔料の含有量が１０質量％未満であると、経済性の面でやや不利である。なお、上記の特定のポリマーを分散剤として用いることで、これまで分散させることが困難であったピグメントエロー１８５であっても、より高濃度に分散させることができる。このため、顔料がピグメントエロー１８５である場合、水性顔料分散液中の顔料の含有量は、２０〜４０質量％であることが好ましく、２０〜３０質量％であることがさらに好ましい。
【００４０】
水性顔料分散液中の分散剤の含有量は、顔料の含有量を基準として、５〜６０質量％とすることが好ましく、１０〜５０質量％とすることがさらに好ましい。顔料の含有量を基準とする分散剤の含有量が５質量％未満であると、水性顔料分散液を製造する過程で顔料を微細化することが困難になる場合がある。一方、顔料の含有量を基準とする分散剤の含有量が６０質量％超であると、水性顔料分散液の粘度が過度に上昇しやすく、顔料の分散がやや困難となるとともに、経済性の面でやや不利である。
【００４１】
（水性顔料分散液の特性）
水性顔料分散液の２５℃におけるｐＨは、３．０〜８．４である。このｐＨ範囲とすると、乳化重合トナーを製造する際にトナー粒子を容易に析出させることができる。なお、ピグメントエロー１８５などのアルカリ性条件下で溶解又は分解しやすい顔料を用いる場合には、水性顔料分散液は酸性から中性の範囲内であることが好ましい。より具体的には、水性顔料分散液のｐＨは４．０〜７．８であることが好ましく、５．０〜７．５であることがさらに好ましい。一般的に、上記のｐＨ範囲内では顔料粒子のイオン反発が生じにくいことから、分散性が低下する場合がある。これに対して、本発明の水性顔料分散液の場合、前述の特定のポリマーを分散剤として用いているため、上記のｐＨ範囲内であっても顔料の分散性に優れている。
【００４２】
水性顔料分散液に分散状態で含まれる顔料の数平均粒子径は、８０〜３００ｎｍであることが好ましく、１００〜２００ｎｍであることがさらに好ましい。顔料の数平均粒子径が３００ｎｍ超であると、トナーの着色力、彩度、透明性などが低下しやすくなることがある。一方、顔料の数平均粒子径が８０ｎｍ未満の水性顔料分散液を製造するには長時間を要するため、経済性の面でやや不利である。また、乳化重合トナーを製造する際の凝集定着工程において粒径制御が困難になることがある。本明細書における顔料の数平均粒子径は、動的光散乱式の粒度分布測定装置などを使用した光散乱法により測定される数平均粒子径である。
【００４３】
（水性顔料分散液の製造方法）
本発明の水性顔料分散液は、従来公知の方法にしたがって製造することができる。例えば、分散剤（ポリマー）、顔料、及び水性媒体を混合し、必要に応じて各種添加剤をさらに添加する。必要に応じて撹拌機である程度均一化させた後、分散機を使用し、顔料の粒子径が所望とする範囲内になるまで分散処理する。これにより、目的とする水性顔料分散液を得ることができる。分散機としては、例えば、ニーダー、アトライター、ボールミル、ガラスやジルコンなどを用いたサンドミルや横型メディア分散機、コロイドミル、高圧ホモジナイザーなどの従来公知の分散機を使用することができる。
【００４４】
水性顔料分散液には、顔料の濡れ性、乾燥性、吐出性、流動性、及び粘性などを考慮し、例えば、エチレングリコール、プロピレングリコール、１，３−ブチレングリコール、グリセリンなどの水溶性溶剤；メチルセルロース、エチルセルロース、カルボキシメチルセルロース、ポリエチレングリコールなどの水溶性高分子物質；ノニオン性界面活性剤やその他公知の消泡剤；防腐剤などの各種添加剤を適宜配合することができる。
【００４５】
水性顔料分散液中の上記の各種添加剤の含有量は、顔料の含有量を基準として、通常２００質量％以下、好ましくは１００質量％以下である。各種添加剤の含有量が２００質量％超であると、顔料の表面に吸着した分散剤（ポリマー）が脱離しやすくなることがあり、顔料の分散安定性が低下しやすくなる場合がある。
【００４６】
製造した水性顔料分散液は、そのまま用いることもできるし、遠心分離機、超遠心分離機、又はろ過機などを用いて僅かに存在する異物や粗大粒子を除去してから用いることもできる。異物や粗大粒子を除去することで、水性顔料分散液の信頼性を高めることができるために好ましい。なお、水性顔料分散液の粘度は、用途に応じて任意に設定すればよい。
【００４７】
本発明の水性顔料分散液は、例えば、乳化重合により製造されたバインダー樹脂の乳化物（エマルジョン）と混合し、必要に応じて荷電制御剤、磁性体、ワックス成分などのその他の材料と混合した後、温度を制御する、ｐＨを調整する、又は塩を添加するなどの所定の操作を実施する。これにより、所望の粒径に凝集定着させてトナー粒子を生成することができる。その後、洗浄、ろ過、及び乾燥などすることによって、乳化重合トナーを得ることができる。
【実施例】
【００４８】
以下、本発明を実施例に基づいて具体的に説明するが、本発明はこれらの実施例に限定されるものではない。なお、実施例、比較例中の「部」及び「％」は、特に断らない限り質量基準である。
【００４９】
＜分散剤（ポリマー）の製造＞
（製造例１：ランダム分散剤−１）
撹拌装置、冷却管、温度計、窒素導入管、及び滴下装置を備えたセパラブルフラスコに、ポリエチレングリコールプロピレングリコールモノメチルエーテルモノアミン（ＥＯＰＯ−１）１００部を入れて撹拌した。この「ＥＯＰＯ−１」は、オキシエチレン単位：オキシプロピレン単位＝３２：９（ＮＭＲから換算したモル比）であり、ｎ＝４１であり、オキシエチレン単位の含有量（ＥＯ含有量）は７１．８％であり、アミン価は２７．６ｍｇＫＯＨ／ｇであり、アミン価から算出した平均分子量は２，０３１であった。なお、ＥＯＰＯ−１のＥＯ含有量は、ＥＯＰＯ−１の構造式（ＣＨ３（ＯＣＨ２ＣＨ２）３２−（ＯＣＨ２ＣＨＣＨ３）９−ＮＨ２、分子量＝１５＋４４×３２＋５８×９＋１６＝１，９６１）に占める、オキシエチレン単位の分子量（＝１，４０８）の割合（質量比率（％））として算出した。以下、同様にして分子量からＥＯ含有量を算出した。
【００５０】
次いで、メタクリロイルオキシエチルイソシアネート（ＭＯＩ）（商品名「カレンズＭＯＩ」、昭和電工社製）７．６４部及びテトラヒドロフラン（ＴＨＦ）７．６４部の混合液を１時間かけてフラスコ内に滴下した。赤外分光光度計（ＩＲ）を使用してイソシアネートが消失したことを確認した後、以下に示す滴定法によってアミン価を測定した。その結果、アミン価はほぼ０ｍｇＫＯＨ／ｇであり、アミノ基はほとんど残っていなかった。以上より、ポリエチレングリコールプロピレングリコールモノメチルエーテルの片末端にメタクリロイルアミノ基を含む基が結合したマクロモノマーが生成したことを確認した。
【００５１】
［滴定法（アミン価の測定）］
精秤した試料０．５部を、トルエン／エタノール混合溶媒（トルエン：エタノール＝３：２）２０部で希釈して均一化した。ブロモフェノールブルーを指示薬とし、０．１ｍｏｌ／Ｌ塩酸エタノール溶液を滴定溶液として滴定し、アミン価（ｍｇＫＯＨ／ｇ）を測定及び算出した。
【００５２】
次いで、ＴＨＦ１４６．７部、４−ビニルピリジン（４ＶＰ）８．６１部、メタクリル酸ブチル（ＢＭＡ）１７．６部、及びチオグリセロール１．５部を添加して均一化した後、アゾビス２，４−ジメチルバレロニトリル（Ｖ−６５）（商品名「Ｖ−６５」、富士フィルム和光純薬社製）０．１部をさらに添加し、６５℃で８時間重合してポリマーを形成し、ポリマー溶液を得た。ポリマー溶液の一部をサンプリングし、臭化リチウムの０．１ｍｍｏｌ／Ｌジメチルホルムアミド溶液を展開溶媒とするゲルパーミエーションクロマトグラフィー（ＧＰＣ）により測定したポリスチレン換算のポリマーの数平均分子量（Ｍｎ）は、１１，３００であった。また、分子量分布（重量平均分子量（Ｍｗ）／数平均分子量（Ｍｎ）＝ＰＤＩ）は２．０５であった。なお、用いたマクロモノマーはＧＰＣで検出されなかった。
【００５３】
水１４６．７部を添加して均一化した後、減圧してＴＨＦを留去し、さらに水を添加してポリマー溶液の固形分含有量を４０．０％に調整した。ポリマー溶液の一部をイオン交換水で１０倍に希釈して測定したｐＨ（２５℃）は、８．３であった。また、ポリマーのアミン価は３３．７ｍｇＫＯＨ／ｇであり、ポリマー中のＥＯ含有量は５３．０％であった。得られたポリマーを「ランダム分散剤−１」とした。
【００５４】
（製造例２〜４：ランダム分散剤−２〜４）
表１に示す種類及び量の各成分を用いたこと以外は、前述の製造例１と同様にして、ランダム分散剤−２〜４をそれぞれ含有するポリマー溶液を調製した。表１中、「ＥＯＰＯ−２」は、ポリエチレングリコールプロピレングリコールモノメチルエーテルモノアミンであり、オキシエチレン単位：オキシプロピレン単位＝１９：３（ＮＭＲから換算したモル比）であり、オキシエチレンオキシプロピレン単位の平均繰り返し数ｎが２２であり、オキシエチレン単位の含有量（ＥＯ含有量）は８０．３％であり、アミン価は５５．３ｍｇＫＯＨ／ｇであり、アミン価から算出した平均分子量は１，０１４であった。
【００５５】
2020158745.tif 000003
【００５６】
（製造例５：ランダム分散剤−５）
製造例１で用いたものと同様のフラスコにＥＯＰＯ−１  １００部を入れて撹拌した。次いで、メタクリル酸無水物７．５９部及びＴＨＦ７．５９部の混合液を１時間かけてフラスコ内に滴下した後、５０℃で２時間撹拌して反応させた。ＩＲを使用して酸無水物が消失したことを確認した後、以下に示す滴定法によって酸価を測定した。その結果、系内の酸価は２３．９ｍｇＫＯＨ／ｇであり、ＴＨＦ分を抜いて換算した酸価は２５．６ｍｇＫＯＨ／ｇであった。以上より、ポリエチレングリコールプロピレングリコールモノメチルエーテルの片末端にメタクリロイルアミノ基を含む基が結合したマクロモノマーが生成したことを確認した。
【００５７】
［滴定法（酸価の測定）］
精秤した試料０．５部を、トルエン／エタノール混合溶媒（トルエン：エタノール＝３：２）２０部で希釈して均一化した。フェノールフタレインを指示薬とし、０．１ｍｏｌ／Ｌ水酸化カリウムエタノール溶液を滴定溶液として滴定し、酸価（ｍｇＫＯＨ／ｇ）を測定及び算出した。
【００５８】
ＴＨＦ１５１．６９部、アクリル酸（ＡＡ）４．２３部、ＭＭＡ１７．６部、及びチオグリセロール１．５部を添加して均一化した後、Ｖ−６５  ０．１部をさらに添加し、６５℃で８時間重合してポリマーを形成し、ポリマー溶液を得た。ポリマーのＭｎは１３，０００であり、ＰＤＩは１．９８であった。なお、用いたマクロモノマーはＧＰＣで検出されなかった。水を添加して均一化した後、減圧してＴＨＦを留去し、さらに水を添加してポリマー溶液の固形分含有量を４０．０％に調整した。ポリマー溶液の一部をイオン交換水で１０倍に希釈して測定したｐＨ（２５℃）は、３．６であった。また、ポリマーの酸価は４５．３ｍｇＫＯＨ／ｇであり、ポリマー中のＥＯ含有量は５６．８％であった。得られたポリマーを「ランダム分散剤−５」とした。
【００５９】
（製造例６：ブロック分散剤−１）
製造例１で用いたものと同様のフラスコにトリプロピレングリコールモノメチルエーテル（ＴＰＭＥ）１８５．１部、ポリエチレングリコールモノメタクリレート（ＰＥＧＭＡ）（ｎ＝４、ＥＯ含有量６７．１％）５３２．０部、ＢＭＡ７１．７部、ヨウ素９．１部、２，２−アゾビス（４−メトキシ−２，４−ジメチルバレロニトリル）（Ｖ−７０）（商品名「Ｖ−７０」、富士フィルム和光純薬社製）３３．３部、及びＮ−アイオドコハク酸イミド０．５部を入れた。内容物を撹拌して均一化した後、４５℃に昇温して５時間重合し、ポリマーブロックＡを形成した。ポリマーブロックＡのＭｎは８，２００であり、ＰＤＩは１．１５であった。なお、用いたＰＥＧＭＡはＧＰＣで検出されなかった。また、重合率は約１００％であった。
【００６０】
次いで、メタクリル酸ジメチルアミノエチル（ＤＭＡＥＭＡ）７０．７部を添加し、４５℃で８時間重合してポリマーブロックＢを形成し、ポリマーを含むポリマー溶液を得た。ポリマーのＭｎは９，３００であり、ＰＤＩは１．２３であった。また、重合率は約１００％であった。水を添加してポリマー溶液の固形分含有量を４０．０％に調整した。ポリマー溶液のｐＨ（２５℃）は８．３であった。ポリマーのアミン価は３７．５ｍｇＫＯＨ／ｇであり、ポリマー中のＥＯ含有量は５２．９％であった。得られたポリマー（Ａ−Ｂブロックコポリマー）を「ブロック分散剤−１」とした。
【００６１】
（製造例７：ブロック分散剤−２）
製造例１で用いたものと同様のフラスコに、ジエチレングリコールジメチルエーテル（ＤＭＤＧ）１２０．０部、ポリエチレングリコールモノメチルエーテルアクリレート（ＰＥＧＭＥＡ４００）（ｎ＝９、ＥＯ含有量８２．１質量％）８０部、アクリル酸ブチル（ＢＡ）２５．６部、及びＮ−ｔｅｒｔ−ブチル−Ｎ−（２−メチル−１−フェニルプロピル）−Ｏ−（１−フェニルエチル）ヒドロキシルアミン（シグマアルドリッチ社製）１．６部を入れた。窒素ガスを流しながら、１時間かけて１３０℃に加温した。そして、反応系を１３０℃に保持して５時間重合し、ポリマーブロックＡを形成した。ポリマーブロックＡのＭｎは８，６００であり、ＰＤＩは１．２３であり、重合率は約１００％であった。
【００６２】
次いで、２−ビニルピリジン１２．６部を添加し、３時間重合してポリマーブロックＢを形成し、ポリマーを含むポリマー溶液を得た。ポリマーのＭｎは１１，２００であり、ＰＤＩは１．２１であった。また、重合率は約１００％であった。水を添加してポリマー溶液の固形分含有量を４０.０％に調整した。ポリマー溶液のｐＨ（２５℃）は７．６であった。ポリマーのアミン価は５６．９ｍｇＫＯＨ／ｇであり、ポリマー中のＥＯ含有量は５５．５質量％であった。得られたポリマー（Ａ−Ｂブロックコポリマー）を「ブロック分散剤−２」とした。
【００６３】
（製造例８：ブロック分散剤−３）
製造例１で用いたものと同様のフラスコにジエチレングリコールモノブチルエーテル（ＢＤＧ）２４３．８部、エチレングリコールジ（２−（２−アイオドイソブチリルオキシ））３．６３２部、ＤＭＡＥＭＡ３１．４部、ＢｚＭＡ８．８部、ジメチル２，２’−アゾビス（２−メチルプロピオネート）（Ｖ−６０１）（商品名「Ｖ−６０１」、富士フィルム和光純薬社製）１．８４部、及びジフェニルメタン０．１６部を入れた。８５℃に昇温して８時間重合し、ポリマーブロックＢを形成した。ポリマーブロックＢのＭｎは３，４００であり、ＰＤＩは１．１３であった。次いで、ポリエチレングリコールモノメチルエーテルメタクリレート（ＰＥＧＭＥＭＡ４００）（ｎ＝９、ＥＯ含有量７９．８％）１９８．４部を添加し、８時間重合してポリマーブロックＢの両末端にポリマーブロックＡをそれぞれ形成し、ポリマーを含むポリマー溶液を得た。ポリマーのＭｎは１０，２００であり、ＰＤＩは１．４６であった。また、重合率は約１００％であった。水を添加してポリマー溶液の固形分含有量を４０．０％に調整した。ポリマー溶液のｐＨ（２５℃）は８．４であった。ポリマーのアミン価は４５．０ｍｇＫＯＨ／ｇであり、ポリマー中のＥＯ含有量は６５．４％であった。得られたポリマー（Ａ−Ｂ−Ａブロックコポリマー）を「ブロック分散剤−２」とした。
【００６４】
（製造例９：グラフト分散剤−１）
製造例１で用いたものと同様のフラスコにＢＤＧ１８７．５部、ブロモメチルアクリル酸エチル（ＥＢＭＡ）７．５部、ＰＥＧＭＥＭＡ４００  １０８部、ＭＭＡ１２部、及びＶ−６５  ０．７５部を入れ、７０℃で１０時間重合し、グラフト鎖となるポリマーブロックＡを形成した。ポリマーブロックＡのＭｎは３，２００であり、ＰＤＩは１．５１であった。次いで、ＶＩｍ１５部、ＢｚＭＡ１５部、及びｔ−ブチルパーオキシ−２−エチルヘキサノエート（商品名「パーブチルＯ」、日油社製）３．０部を添加し、９０℃で１０時間重合して、ポリマーブロックＢにポリマーブロックＡがグラフトしたポリマー（Ｂ−ｇ−Ａポリマー）を含むポリマー溶液を得た。ポリマーのＭｎは５，２００であり、ＰＤＩは１．８６であった。水を添加してポリマー溶液の固形分含有量を４０．０％に調整した。ポリマー溶液のｐＨ（２５℃）は８．０であった。ポリマーのアミン価は５６．０ｍｇＫＯＨ／ｇであり、ポリマー中のＥＯ含有量は５４．７％であった。得られたポリマー（Ｂ−ｇ−Ａポリマー）を「グラフト分散剤−１」とした。
【００６５】
（製造例１０：グラフト分散剤−２）
ＶＩｍに代えて４ＶＰを用いたこと以外は、前述の製造例９と同様にして、ポリマーブロックＢにポリマーブロックＡがグラフトしたポリマー（Ｂ−ｇ−Ａポリマー）を含むポリマー溶液を得た。ポリマーブロックＡのＭｎは３，０００であり、ＰＤＩは１．５２であった。また、ポリマーのＭｎは６，１００であり、ＰＤＩは１．７３であった。ポリマー溶液のｐＨ（２５℃）は４．９であり、固形分含有量は４０．０％であった。また、ポリマーのアミン価は３５．６ｍｇＫＯＨ／ｇであり、ポリマー中のＥＯ含有量は５６．０％であった。得られたポリマー（Ｂ−ｇ−Ａポリマー）を「グラフト分散剤−２」とした。
【００６６】
（製造例１１：グラフト分散剤−３）
ＶＩｍに代えてメタクリル酸（ＭＡ）を用いたこと、及びＢｚＭＡに代えてアクリル酸２−エチルヘキシル（ＥＨＡ）を用いたこと以外は、前述の製造例８と同様にして、ポリマーブロックＢにポリマーブロックＡがグラフトしたポリマー（Ｂ−ｇ−Ａポリマー）を含むポリマー溶液を得た。ポリマーブロックＡのＭｎは３，２００であり、ＰＤＩは１．４９であった。また、ポリマーのＭｎは５，７００であり、ＰＤＩは１．９３であった。ポリマー溶液のｐＨ（２５℃）は４．６であり、固形分含有量は４０．０％であった。また、ポリマーの酸価は６２．１ｍｇＫＯＨ／ｇであり、ポリマー中のＥＯ含有量は５６．０％であった。得られたポリマー（Ｂ−ｇ−Ａポリマー）を「グラフト分散剤−３」とした。
【００６７】
（比較製造例１：ランダム比較分散剤−１）
４ＶＰを用いず、その分、ＢＭＡの量を増量したこと以外は、前述の製造例１と同様にして、ポリマーを含むポリマー溶液を得た。ポリマーのＭｎは１２，３００であり、ＰＤＩは２．０１であった。ポリマー溶液のｐＨ（２５℃）は７．８であり、固形分含有量は４０．０％であった。また、ポリマーのアミン価は０ｍｇＫＯＨ／ｇであり、ポリマー中のＥＯ含有量は５３．０％であった。得られたポリマーを「ランダム比較分散剤−１」とした。
【００６８】
（比較製造例２：ランダム比較分散剤−２）
ＥＯＰＯ−１の量を７０部としたこと、ＭＯＩの量を５．３４部としたこと、及びＢＭＡの量を４９．９部としたこと以外は、前述の製造例１と同様にして、ポリマーを含むポリマー溶液を得た。ポリマーのＭｎは１４，３００であり、ＰＤＩは２．３０であった。ポリマー溶液のｐＨ（２５℃）は８．４であり、固形分含有量は４０．２％であった。また、ポリマーのアミン価は３３．７ｍｇＫＯＨ／ｇであり、ポリマー中のＥＯ含有量は３７．８％であった。得られたポリマーを「ランダム比較分散剤−２」とした。
【００６９】
（比較製造例３：ブロック比較分散剤）
ＰＥＧＭＡに代えて、ポリエチレングリコールモノメチルエーテルモノメタクリレート（ＰＥＧＭＥＭＡ１０００）（ｎ＝２３、ＥＯ含有量９１．０％）を用いたこと以外は、前述の製造例６と同様にして、ポリマーを含むポリマー溶液を得た。ポリマーブロックＡのＭｎは７，３００であり、ＰＤＩは１．１４であった。また、ポリマーのＭｎは８，３００であり、ＰＤＩは１．３４であった。ポリマー溶液のｐＨ（２５℃）は８．３であり、固形分含有量は４０．０％であった。また、ポリマーのアミン価は３７．６ｍｇＫＯＨ／ｇであり、ポリマー中のＥＯ含有量は７１．０％であった。得られたポリマー（Ａ−Ｂブロックコポリマー）を「ブロック比較分散剤」とした。
【００７０】
（比較製造例４：グラフト比較分散剤−１）
ｔ−ブチルパーオキシ−２−エチルヘキサノエート（パーブチルＯ）の量を０．５部としたこと以外は、前述の製造例９と同様にして、ポリマーブロックＢにポリマーブロックＡがグラフトしたポリマー（Ｂ−ｇ−Ａポリマー）を含むポリマー溶液を得た。ポリマーのＭｎは１６，３００であり、ＰＤＩは２．３９であった。ポリマー溶液のｐＨ（２５℃）は４．６であり、固形分含有量は４０．０％であった。また、ポリマーの酸価は６１．８ｍｇＫＯＨ／ｇであり、ポリマー中のＥＯ含有量は５６．０％であった。得られたポリマー（Ｂ−ｇ−Ａポリマー）を「グラフト比較分散剤−１」とした。
【００７１】
（比較製造例５：グラフト比較分散剤−２）
重合終了後に、メタクリル酸と当モルの水酸化ナトリウム水溶液を添加してメタクリル酸に由来するカルボキシ基を中和してナトリウム塩としたこと以外は、前述の製造例９と同様にして、ポリマーブロックＢにポリマーブロックＡがグラフトしたポリマー（Ｂ−ｇ−Ａポリマー）を含むポリマー溶液を得た。中和前のポリマーのＭｎは４，４００であり、ＰＤＩは１．７８であった。ポリマー溶液のｐＨ（２５℃）は９．８であり、固形分含有量は４０．０％であった。また、ポリマーの酸価は６２．１ｍｇＫＯＨ／ｇであり、ポリマー中のＥＯ含有量は５６．０％であった。得られたポリマー（Ｂ−ｇ−Ａポリマー）を「グラフト比較分散剤−２」とした。
【００７２】
＜水性顔料分散液の製造（１）＞
（実施例１〜４）
表２に示す各成分を０．１ｍｍジルコニアビーズが充填された横型ビーズミルに投入して分散させた。次いで、１μｍのメンブランフィルター及び０．５μｍのメンブランフィルターで順次ろ過し、各色の水性顔料分散液を得た。得られた水性顔料分散液の２５℃におけるｐＨ、粘度（ｍＰａ・ｓ）、及び顔料の数平均粒子径（ｎｍ）を測定した。粘度は、ＢＬ型粘度計を使用し、回転数６０ｒｐｍの条件で測定した。顔料の数平均粒子径は、動的光散乱式の粒度分布測定装置（商品名「ＮＩＣＯＭＰ３８０ＺＬＳ−Ｓ」、ピーエスエスジャパン社製）を使用して測定した。また、得られた水性顔料分散液を５０℃で１週間保存後の２５℃におけるｐＨ、粘度（ｍＰａ・ｓ）、及び顔料の数平均粒子径（ｎｍ）を測定した。結果を表２に示す。
【００７３】
2020158745.tif 000004
【００７４】
（実施例５〜１０）
表３に示す配合としたこと以外は、前述の実施例１〜４と同様にして水性顔料分散液を得た。得られた水性顔料分散液の２５℃におけるｐＨ、粘度（ｍＰａ・ｓ）、及び顔料の数平均粒子径（ｎｍ）を測定した。また、得られた水性顔料分散液を５０℃で１週間保存後の２５℃におけるｐＨ、粘度（ｍＰａ・ｓ）、及び顔料の数平均粒子径（ｎｍ）を測定した。結果を表３に示す。
【００７５】
2020158745.tif 000005
【００７６】
（比較例１〜４）
表４に示す配合としたこと以外は、前述の実施例１〜４と同様にして水性顔料分散液を得た。得られた水性顔料分散液の２５℃におけるｐＨ、粘度（ｍＰａ・ｓ）、及び顔料の数平均粒子径（ｎｍ）を測定した。また、得られた水性顔料分散液を５０℃で１週間保存後の２５℃におけるｐＨ、粘度（ｍＰａ・ｓ）、及び顔料の数平均粒子径（ｎｍ）を測定した。結果を表４に示す。なお、比較例３の比較水性シアン分散液−３はゲル状となり、粘度及び顔料の数平均粒子径を測定することができなかった。
【００７７】
2020158745.tif 000006
【００７８】
＜乳化重合トナー用のバインダーエマルジョンの製造＞
（製造例１２）
製造例１で用いたものと同様のフラスコに水１００部を入れ、窒素ガスを３０分間吹き込んだ。別容器にスチレン７６部、アクリル酸ブチル２０部、アクリル酸４部、及びポリエチレングリコールグリコールアルケニルエーテル（商品名「ラテムルＰＤ−４２０」、花王社製、ＨＬＢ１２．６）３部を入れて混合し、均一なモノマー混合溶液を得た。得られたモノマー混合溶液を滴下ロートに入れた。フラスコ内を６０℃に加温し、過硫酸カリウム０．８部を添加した後、３時間かけてモノマー混合溶液を滴下した。滴下終了後、６０℃で１０時間熟成させて、ガラス転移温度が約５４℃のトナーバインダー樹脂を含有するエマルジョン（バインダーエマルジョン）を得た。得られたバインダーエマルジョンの固形分は５０．６％であり、ｐＨは５．６であった。また、バインダーエマルジョン中の粒子の数平均粒子径は２００ｎｍであった。
【００７９】
＜乳化重合トナーの製造（１）＞
（応用実験例１）
バインダーエマルジョン１００部と、水性シアン分散液−１  ５．５部（顔料分換算）を混合して混合液を得た。得られた混合液を８０℃に加温して２時間保持した後、９０℃で３時間加熱して凝集粒子を熟成させた。冷却後に凝集物をろ過し、イオン交換水で洗浄した後に乾燥して、乳化重合トナーであるシアントナー−１を得た。
【００８０】
（応用実験例２〜４、応用実験例−比較１、比較２）
水性シアン分散液−１に代えて、表５に示す水性顔料分散液をそれぞれ用いたこと以外は、前述の応用実験例１と同様にして、乳化重合トナーであるエロートナー−１、マゼンタトナー−１、ブラックトナー−１、シアントナー−２、及びシアントナー−３を得た。
【００８１】
＜乳化重合トナーの評価（１）＞
（顔料の歩留まり性）
乳化重合トナーを製造する過程で生じたろ液の着色程度を観察し、以下に示す評価基準にしたがって顔料の歩留まり性（顔料の使用率）を評価した。結果を表５に示す。
○：透明
△：薄く着色
×：用いた水性顔料分散液と同等に着色
【００８２】
（微細粒子及び粗大粒子の割合）
粒度分布測定機（商品名「コールターカウンター・マルチサイザーＩＩ」、ベックマン・コールター社製）を使用して乳化重合トナーの体積平均粒子径（ＤＶ５０（μｍ））を測定した。結果を表５に示す。また、微細粒子（３μｍ以下）の割合及び粗大粒子（１５μｍ以上）の割合を算出し、以下に示す評価基準にしたがって微細粒子及び粗大粒子の割合を評価した。結果を表５に示す。
○：１％以下
△：１％超３％以下
×：３％超
【００８３】
2020158745.tif 000007
【００８４】
なお、実施例５〜９で得たシアン色の水性顔料分散液を用いて乳化重合トナーをそれぞれ製造し、上記と同様の評価を行った。その結果、微細粒子や粗大粒子の割合が少ない乳化重合トナーを良好な顔料の歩留まり性で製造することができた。
【００８５】
＜水性顔料分散液の製造（２）＞
（実施例１１〜１６）
表６に示す配合としたこと以外は、前述の実施例１〜４と同様にして水性顔料分散液（水性エロー分散液−２〜７）を得た。顔料としては、ピグメントエロー１８５（ＰＹ−１８５）（商品名「パリオトールエローＤ−１１５５」、ＢＡＳＦ社製）を用いた。得られた水性顔料分散液の２５℃におけるｐＨ、粘度（ｍＰａ・ｓ）、及び顔料の数平均粒子径（ｎｍ）を測定した。また、得られた水性顔料分散液を５０℃で１週間保存後の２５℃におけるｐＨ、粘度（ｍＰａ・ｓ）、及び顔料の数平均粒子径（ｎｍ）を測定した。結果を表６に示す。
【００８６】
2020158745.tif 000008
【００８７】
（比較例５〜８）
表７に示す配合としたこと以外は、前述の実施例１〜４と同様にして水性顔料分散液（比較水性エロー分散液−１〜４）を得た。顔料としては、ピグメントエロー１８５（ＰＹ−１８５）（商品名「パリオトールエローＤ−１１５５」、ＢＡＳＦ社製）を用いた。得られた水性顔料分散液の２５℃におけるｐＨ、粘度（ｍＰａ・ｓ）、及び顔料の数平均粒子径（ｎｍ）を測定した。また、得られた水性顔料分散液を５０℃で１週間保存後の２５℃におけるｐＨ、粘度（ｍＰａ・ｓ）、及び顔料の数平均粒子径（ｎｍ）を測定した。結果を表７に示す。
【００８８】
2020158745.tif 000009
【００８９】
＜乳化重合トナーの製造（２）＞
［応用実験例５〜９、応用実験例−比較３、比較４］
水性シアン分散液−１に代えて、表８に示す水性エロー分散液をそれぞれ用いたこと以外は、前述の応用実験例１と同様にして乳化重合トナーを得た。
【００９０】
＜乳化重合トナーの評価（２）＞
前述の「乳化重合トナーの評価（１）」と同様にして、顔料の歩留まり性（顔料の使用率）と、微細粒子及び粗大粒子の割合を評価した。結果を表８に示す。
【００９１】
2020158745.tif 000010
【００９２】
なお、曇点を利用した上記の製造方法ではなく、塩を加えて析出させる方法によっても乳化重合トナーを製造し、上記と同様の評価を行った。その結果、本実施形態の水性顔料分散液を用いた場合には、微細粒子や粗大粒子の割合が少ない乳化重合トナーを良好な顔料の歩留まり性で製造することができた。
【産業上の利用可能性】
【００９３】
本発明の水性顔料分散液を乳化重合トナーの製造に用いると、顔料をトナーに効率的に導入することができるので、顔料の歩留まり性を向上させることができる。また、微細粒子や粗大粒子の含有量が少ないトナーを得ることができるので、トナー製造の歩留まりを向上させることが可能であり、コスト低減などの効果を得ることができるとともに、環境負荷やエネルギーの低減に寄与することができる。本発明の顔料分散液は、例えば、複写機用のトナーなどを製造するための材料として有用である。
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
顔料、前記顔料を分散させる分散剤、及び水を含む水性媒体を含有する水性顔料分散液であって、
前記分散剤が、下記（ｉ）〜（ｉｉｉ）のいずれかの分子鎖の片末端に（メタ）アクリロイルオキシ基又は（メタ）アクリロイルアミノ基を含む基が結合したモノマー（Ａ）に由来する構成単位（Ａ）と、カルボキシ基又はアミノ基を有するモノマー（Ｂ）に由来する構成単位（Ｂ）と、を含むポリマーであり、
前記ポリマー中、前記モノマー（Ａ）に由来するオキシエチレン単位の含有量が、前記ポリマー全質量を基準として、５０〜９０質量％であり、
前記ポリマーが、（２）前記構成単位（Ａ）を含むポリマーブロックＡと、前記構成単位（Ｂ）を含むポリマーブロックＢとを有する、（２−１）Ａ−Ｂブロックコポリマー、（２−２）Ａ−Ｂ−Ａブロックコポリマー、又は（２−３）前記ポリマーブロックＢを主鎖として前記ポリマーブロックＡがグラフトしたグラフトコポリマーであり、
前記ポリマーの、ゲルパーミエーションクロマトグラフィーにより測定されるポリスチレン換算の数平均分子量が、４，０００〜１５，０００であり、
前記ポリマーは、実質的にイオン化されていない状態で含有されており、
ｐＨが３．０〜８．４である水性顔料分散液。
（ｉ）オキシエチレン単位の平均繰り返し数ｎが４〜２０であるポリエチレングリコール鎖
（ｉｉ）オキシエチレン単位の平均繰り返し数ｎが４〜２０であるポリエチレングリコールモノアルキル（炭素数１〜１８）エーテル鎖
（ｉｉｉ）オキシエチレンオキシプロピレン単位の平均繰り返し数ｎが２０〜５０であるとともに、オキシエチレン単位の含有量が７０〜９２質量％である、下記一般式（１）で表される分子鎖
Ｒ−（ＯＥｔ）ｘ−（ＯＰｒ）ｙ−Ａ    ・・・（１）
（前記一般式（１）中、Ｒは炭素数１〜１８のアルキル基を示し、ＡはＯＨ又はＮＨ２を示し、Ｅｔはエチレン基を示し、Ｐｒはプロピレン基を示し、ｘ＋ｙ＝ｎである）
【請求項２】
乳化重合トナー用の顔料分散液である請求項１に記載の水性顔料分散液。
【請求項３】
前記分散剤が、下記（ｉ）〜（ｉｉｉ）のいずれかの分子鎖の片末端に（メタ）アクリロイルオキシ基又は（メタ）アクリロイルアミノ基を含む基が結合したモノマー（Ａ）に由来する構成単位（Ａ）と、カルボキシ基又はアミノ基を有するモノマー（Ｂ）に由来する構成単位（Ｂ）と、を含むポリマーである請求項１又は２に記載の水性顔料分散液。
（ｉ）オキシエチレン単位の平均繰り返し数ｎが４〜２０であるポリエチレングリコール鎖
（ｉｉ）オキシエチレン単位の平均繰り返し数ｎが４〜９であるポリエチレングリコールモノアルキル（炭素数１〜１８）エーテル鎖
（ｉｉｉ）オキシエチレンオキシプロピレン単位の平均繰り返し数ｎが２０〜５０であるとともに、オキシエチレン単位の含有量が７０〜９２質量％である、下記一般式（１）で表される分子鎖
Ｒ−（ＯＥｔ）ｘ−（ＯＰｒ）ｙ−Ａ    ・・・（１）
（前記一般式（１）中、Ｒは炭素数１〜１８のアルキル基を示し、ＡはＯＨ又はＮＨ２を示し、Ｅｔはエチレン基を示し、Ｐｒはプロピレン基を示し、ｘ＋ｙ＝ｎである）
【請求項４】
前記モノマー（Ｂ）が、（メタ）アクリル酸、又はビニルピリジン、ビニルイミダゾール、及び（メタ）アクリル酸ジメチルアミノエチルからなる群より選択される少なくとも一種であり、
前記ポリマー中、前記構成単位（Ｂ）の含有量が、前記ポリマーの全質量を基準として、３〜１５質量％である請求項１〜３のいずれか一項に記載の水性顔料分散液。
【請求項５】
前記顔料が、ピグメントエロー１８５を含む黄色系顔料であり、
前記モノマー（Ｂ）が、アミノ基を有するモノマーである請求項１〜４のいずれか一項に記載の水性顔料分散液。
【請求項６】
光散乱法により測定される前記顔料の数平均粒子径が、８０〜３００ｎｍである請求項１〜５のいずれか一項に記載の水性顔料分散液。
【請求項７】
前記顔料の含有量が１０〜４０質量％であり、
前記分散剤の含有量が、前記顔料の含有量を基準として、５〜６０質量％である請求項１〜６のいずれか一項に記載の水性顔料分散液。
【請求項８】
前記顔料が、ピグメントエロー１８５であり、
前記顔料の含有量が、２０〜４０質量％である請求項１〜７のいずれか一項に記載の水性顔料分散液。
【手続補正２】
【補正対象書類名】明細書
【補正対象項目名】０００７
【補正方法】変更
【補正の内容】
【０００７】
すなわち、本発明によれば、以下に示す水性顔料分散液が提供される。
［１］顔料、前記顔料を分散させる分散剤、及び水を含む水性媒体を含有する水性顔料分散液であって、前記分散剤が、下記（ｉ）〜（ｉｉｉ）のいずれかの分子鎖の片末端に（メタ）アクリロイルオキシ基又は（メタ）アクリロイルアミノ基を含む基が結合したモノマー（Ａ）に由来する構成単位（Ａ）と、カルボキシ基又はアミノ基を有するモノマー（Ｂ）に由来する構成単位（Ｂ）と、を含むポリマーであり、前記ポリマー中、前記モノマー（Ａ）に由来するオキシエチレン単位の含有量が、前記ポリマー全質量を基準として、５０〜９０質量％であり、前記ポリマーが、（２）前記構成単位（Ａ）を含むポリマーブロックＡと、前記構成単位（Ｂ）を含むポリマーブロックＢとを有する、（２−１）Ａ−Ｂブロックコポリマー、（２−２）Ａ−Ｂ−Ａブロックコポリマー、又は（２−３）前記ポリマーブロックＢを主鎖として前記ポリマーブロックＡがグラフトしたグラフトコポリマーであり、前記ポリマーの、ゲルパーミエーションクロマトグラフィーにより測定されるポリスチレン換算の数平均分子量が、４，０００〜１５，０００であり、前記ポリマーは、実質的にイオン化されていない状態で含有されており、ｐＨが３．０〜８．４である水性顔料分散液。
（ｉ）オキシエチレン単位の平均繰り返し数ｎが４〜２０であるポリエチレングリコール鎖
（ｉｉ）オキシエチレン単位の平均繰り返し数ｎが４〜２０であるポリエチレングリコールモノアルキル（炭素数１〜１８）エーテル鎖
（ｉｉｉ）オキシエチレンオキシプロピレン単位の平均繰り返し数ｎが２０〜５０であるとともに、オキシエチレン単位の含有量が７０〜９２質量％である、下記一般式（１）で表される分子鎖
Ｒ−（ＯＥｔ）ｘ−（ＯＰｒ）ｙ−Ａ    ・・・（１）
（前記一般式（１）中、Ｒは炭素数１〜１８のアルキル基を示し、ＡはＯＨ又はＮＨ２を示し、Ｅｔはエチレン基を示し、Ｐｒはプロピレン基を示し、ｘ＋ｙ＝ｎである）
【手続補正３】
【補正対象書類名】明細書
【補正対象項目名】０００８
【補正方法】変更
【補正の内容】
【０００８】
［２］乳化重合トナー用の顔料分散液である前記［１］に記載の水性顔料分散液。
［３］前記分散剤が、下記（ｉ）〜（ｉｉｉ）のいずれかの分子鎖の片末端に（メタ）アクリロイルオキシ基又は（メタ）アクリロイルアミノ基を含む基が結合したモノマー（Ａ）に由来する構成単位（Ａ）と、カルボキシ基又はアミノ基を有するモノマー（Ｂ）に由来する構成単位（Ｂ）と、を含むポリマーである前記［１］又は［２］に記載の水性顔料分散液。
（ｉ）オキシエチレン単位の平均繰り返し数ｎが４〜２０であるポリエチレングリコール鎖
（ｉｉ）オキシエチレン単位の平均繰り返し数ｎが４〜９であるポリエチレングリコールモノアルキル（炭素数１〜１８）エーテル鎖
（ｉｉｉ）オキシエチレンオキシプロピレン単位の平均繰り返し数ｎが２０〜５０であるとともに、オキシエチレン単位の含有量が７０〜９２質量％である、下記一般式（１）で表される分子鎖
Ｒ−（ＯＥｔ）ｘ−（ＯＰｒ）ｙ−Ａ    ・・・（１）
（前記一般式（１）中、Ｒは炭素数１〜１８のアルキル基を示し、ＡはＯＨ又はＮＨ２を示し、Ｅｔはエチレン基を示し、Ｐｒはプロピレン基を示し、ｘ＋ｙ＝ｎである）
［４］前記モノマー（Ｂ）が、（メタ）アクリル酸、又はビニルピリジン、ビニルイミダゾール、及び（メタ）アクリル酸ジメチルアミノエチルからなる群より選択される少なくとも一種であり、前記ポリマー中、前記構成単位（Ｂ）の含有量が、前記ポリマーの全質量を基準として、３〜１５質量％である前記［１］〜［３］のいずれかに記載の水性顔料分散液。
［５］前記顔料が、ピグメントエロー１８５を含む黄色系顔料であり、前記モノマー（Ｂ）が、アミノ基を有するモノマーである前記［１］〜［４］のいずれかに記載の水性顔料分散液。
［６］光散乱法により測定される前記顔料の数平均粒子径が、８０〜３００ｎｍである前記［１］〜［５］のいずれかに記載の水性顔料分散液。
［７］前記顔料の含有量が１０〜４０質量％であり、前記分散剤の含有量が、前記顔料の含有量を基準として、５〜６０質量％である前記［１］〜［６］のいずれかに記載の水性顔料分散液。
［８］前記顔料が、ピグメントエロー１８５であり、前記顔料の含有量が、２０〜４０質量％である前記［１］〜［７］のいずれかに記載の水性顔料分散液。
【手続補正４】
【補正対象書類名】明細書
【補正対象項目名】００６３
【補正方法】変更
【補正の内容】
【００６３】
（製造例８：ブロック分散剤−３）
製造例１で用いたものと同様のフラスコにジエチレングリコールモノブチルエーテル（ＢＤＧ）２４３．８部、エチレングリコールジ（２−（２−アイオドイソブチリルオキシ））３．６３２部、ＤＭＡＥＭＡ３１．４部、ＢｚＭＡ８．８部、ジメチル２，２’−アゾビス（２−メチルプロピオネート）（Ｖ−６０１）（商品名「Ｖ−６０１」、富士フィルム和光純薬社製）１．８４部、及びジフェニルメタン０．１６部を入れた。８５℃に昇温して８時間重合し、ポリマーブロックＢを形成した。ポリマーブロックＢのＭｎは３，４００であり、ＰＤＩは１．１３であった。次いで、ポリエチレングリコールモノメチルエーテルメタクリレート（ＰＥＧＭＥＭＡ４００）（ｎ＝９、ＥＯ含有量７９．８％）１９８．４部を添加し、８時間重合してポリマーブロックＢの両末端にポリマーブロックＡをそれぞれ形成し、ポリマーを含むポリマー溶液を得た。ポリマーのＭｎは１０，２００であり、ＰＤＩは１．４６であった。また、重合率は約１００％であった。水を添加してポリマー溶液の固形分含有量を４０．０％に調整した。ポリマー溶液のｐＨ（２５℃）は８．４であった。ポリマーのアミン価は４５．０ｍｇＫＯＨ／ｇであり、ポリマー中のＥＯ含有量は６５．４％であった。得られたポリマー（Ａ−Ｂ−Ａブロックコポリマー）を「ブロック分散剤−３」とした。
【手続補正５】
【補正対象書類名】明細書
【補正対象項目名】００７２
【補正方法】変更
【補正の内容】
【００７２】
＜水性顔料分散液の製造（１）＞
（参考例１〜４）
表２に示す各成分を０．１ｍｍジルコニアビーズが充填された横型ビーズミルに投入して分散させた。次いで、１μｍのメンブランフィルター及び０．５μｍのメンブランフィルターで順次ろ過し、各色の水性顔料分散液を得た。得られた水性顔料分散液の２５℃におけるｐＨ、粘度（ｍＰａ・ｓ）、及び顔料の数平均粒子径（ｎｍ）を測定した。粘度は、ＢＬ型粘度計を使用し、回転数６０ｒｐｍの条件で測定した。顔料の数平均粒子径は、動的光散乱式の粒度分布測定装置（商品名「ＮＩＣＯＭＰ３８０ＺＬＳ−Ｓ」、ピーエスエスジャパン社製）を使用して測定した。また、得られた水性顔料分散液を５０℃で１週間保存後の２５℃におけるｐＨ、粘度（ｍＰａ・ｓ）、及び顔料の数平均粒子径（ｎｍ）を測定した。結果を表２に示す。
【手続補正６】
【補正対象書類名】明細書
【補正対象項目名】００７３
【補正方法】変更
【補正の内容】
【００７３】
2020158745.tif 000011
【手続補正７】
【補正対象書類名】明細書
【補正対象項目名】００７４
【補正方法】変更
【補正の内容】
【００７４】
（参考例５、６、実施例７〜１０）
表３に示す配合としたこと以外は、前述の参考例１〜４と同様にして水性顔料分散液を得た。得られた水性顔料分散液の２５℃におけるｐＨ、粘度（ｍＰａ・ｓ）、及び顔料の数平均粒子径（ｎｍ）を測定した。また、得られた水性顔料分散液を５０℃で１週間保存後の２５℃におけるｐＨ、粘度（ｍＰａ・ｓ）、及び顔料の数平均粒子径（ｎｍ）を測定した。結果を表３に示す。
【手続補正８】
【補正対象書類名】明細書
【補正対象項目名】００７５
【補正方法】変更
【補正の内容】
【００７５】
2020158745.tif 000012
【手続補正９】
【補正対象書類名】明細書
【補正対象項目名】００７６
【補正方法】変更
【補正の内容】
【００７６】
（比較例１〜４）
表４に示す配合としたこと以外は、前述の参考例１〜４と同様にして水性顔料分散液を得た。得られた水性顔料分散液の２５℃におけるｐＨ、粘度（ｍＰａ・ｓ）、及び顔料の数平均粒子径（ｎｍ）を測定した。また、得られた水性顔料分散液を５０℃で１週間保存後の２５℃におけるｐＨ、粘度（ｍＰａ・ｓ）、及び顔料の数平均粒子径（ｎｍ）を測定した。結果を表４に示す。なお、比較例３の比較水性シアン分散液−３はゲル状となり、粘度及び顔料の数平均粒子径を測定することができなかった。
【手続補正１０】
【補正対象書類名】明細書
【補正対象項目名】００８４
【補正方法】変更
【補正の内容】
【００８４】
なお、参考例５、６、実施例７〜９で得たシアン色の水性顔料分散液を用いて乳化重合トナーをそれぞれ製造し、上記と同様の評価を行った。その結果、微細粒子や粗大粒子の割合が少ない乳化重合トナーを良好な顔料の歩留まり性で製造することができた。
【手続補正１１】
【補正対象書類名】明細書
【補正対象項目名】００８５
【補正方法】変更
【補正の内容】
【００８５】
＜水性顔料分散液の製造（２）＞
（参考例１１、１２、１５、実施例１３、１４、１６）
表６に示す配合としたこと以外は、前述の参考例１〜４と同様にして水性顔料分散液（水性エロー分散液−２〜７）を得た。顔料としては、ピグメントエロー１８５（ＰＹ−１８５）（商品名「パリオトールエローＤ−１１５５」、ＢＡＳＦ社製）を用いた。得られた水性顔料分散液の２５℃におけるｐＨ、粘度（ｍＰａ・ｓ）、及び顔料の数平均粒子径（ｎｍ）を測定した。また、得られた水性顔料分散液を５０℃で１週間保存後の２５℃におけるｐＨ、粘度（ｍＰａ・ｓ）、及び顔料の数平均粒子径（ｎｍ）を測定した。結果を表６に示す。
【手続補正１２】
【補正対象書類名】明細書
【補正対象項目名】００８６
【補正方法】変更
【補正の内容】
【００８６】
2020158745.tif 000013
【手続補正１３】
【補正対象書類名】明細書
【補正対象項目名】００８７
【補正方法】変更
【補正の内容】
【００８７】
（比較例５〜８）
表７に示す配合としたこと以外は、前述の参考例１〜４と同様にして水性顔料分散液（比較水性エロー分散液−１〜４）を得た。顔料としては、ピグメントエロー１８５（ＰＹ−１８５）（商品名「パリオトールエローＤ−１１５５」、ＢＡＳＦ社製）を用いた。得られた水性顔料分散液の２５℃におけるｐＨ、粘度（ｍＰａ・ｓ）、及び顔料の数平均粒子径（ｎｍ）を測定した。また、得られた水性顔料分散液を５０℃で１週間保存後の２５℃におけるｐＨ、粘度（ｍＰａ・ｓ）、及び顔料の数平均粒子径（ｎｍ）を測定した。結果を表７に示す。